(57)【特許請求の範囲】
【請求項１】
カリウム、ナトリウム、マグネシュウム、マグネシュウム合金、酸化チタン、硫黄、亜鉛、亜鉛合金、８０錫／２０亜鉛めっき鋼、亜鉛めっき鉄／鋼（トタン）、アルミニウム、カドミウムめっき鋼、アルミニウム／マンガン合金、軟鉄、ジュラルミン、錫、鉛、真鍮、クロムめっき鋼、軟質半田、ニッケル下地クロムめっき鋼、錫めっき鋼、１２％クロムステンレス鋼、高クロムステンレス鋼、銅、銅合金、銀半田、オーステナィトステンレス鋼、ニッケルめっき銅、銀、ロジウム下地金めっき銅、銀／金合金、バナジウム、白金、金のうちの異なる種類の金属同士を純水以外の水中に浸漬したときに電位差を生じる金属のうち、少なくとも２種類以上の互いに面積が異なる金属の板を電極として、布、樹脂又は炭クロス（布又は樹脂に固着したもののみ）を介在させつつ、積層方向に見て中心を一致させた状態で縁同士が接しないようにして、陽極的材料の電極の面積を小さくし、陰極的材料の電極の面積をそれより大きくしつつ、面積順に積層しており、最も面積が大きい前記金属板の背面には、更に大きな面積の布、樹脂又は炭クロスが対向して設けられており、ケースに収容することなく純水以外の水中に浸漬した状態で、微生物を一方向へと移動、吸引することを特徴とする電極体。
【請求項２】
前記電極間に布、樹脂又炭クロスを挿入して電気二重層キャパシタを形成し、前記電極を介して蓄電、放電できることを特徴とした請求項１に記載の電極体。
【発明の詳細な説明】
【技術分野】
【０００１】
本発明は、高温条件、低温条件の空気中、煙、水蒸気、水、海水の中に浮遊する放射性物質、金属イオン、浮遊物質、微生物と血液成分を陰極に移動し、吸引することを特徴とする物質の流れを制御するに関する。
【背景技術】
【０００２】  空気中の汚染された物質を除去するために清浄フィルターとイオン発生装置を備えた空気清浄器で空気の清浄、消臭及びイオンの発生等の清浄装置がある。【０００３】  放射性物質を処理するために放射性廃液を減圧下で加湿蒸留して濃縮減容して処理、又フィルターで濾過する処理の方法がある。【０００４】
放射能の微粒子を捕集するために空気入口と空気出口を備えたケーシングの、ファンで空気を通過させて、空気中に散在する微粒子を高電圧の印加でイオン化する、イオン化部、電気捕集部と放射線強さ検出する放射線検出器を備えた放射能測定器付微粒子補集装置が公開されている。
［先行技術文献］
【特許文献１】公開特許公報 平３−２５８５公報
【先行技術文献】
【特許文献１】  公開特許公報  平３−２５２８公報
【発明の概要】
【発明が解決しようとする課題】
【０００５】  しかしながら特許文献１の技術では、放射能の微粒子を捕集するために空気をファンで流すために大がかりの装置が必要、この装置では放射性物質で汚染された高温ガス、煙、水、海水から汚染物質の回収が困難、さらに装置を稼働させる運転用燃料、電気エネルギーを必要としている。【０００６】  本発明は、かかる従来技術の問題点に鑑みてなされたものであり、装置を稼働させる運転用燃料、電気エネルギーを必要とせず、高温条件、又低温条件で太陽光、水蒸気の存在の空気中、水蒸気、煙水、湯、海水、雪の中、氷の中で２４時間作動、直流電気を発電することを発揮、物質を移動、吸引し、流れを制御する電極体を提供することを目的とする。
【課題を解決するための手段】
【０００７】  本発明の制御電極体は、電気化学ポテンシャル列の異なる起電力レベルを持つ少なくとも２種類の金属を離間し配置、太陽光、水蒸気の存在のもとに（空気中）接触、煙、海水、水、高温条件、湯、低温条件、雪、氷が浮かぶ海水、凍結した氷の中に浸漬することにより、電極電位差は電気化学反応を起こす原動力で、並びに水、又水蒸気がある限り発電し続ける発電機機能と燃料電池機能を有し、マイナス電極からプラス電極へ電子の流れが発生により、直流の静電気を絶えず発生、物質を陰極へ移動し、吸引するため、電気化学反応、電極表面における電着現象、めっき現象を利用することを特徴とする物質の流れを制御する電極体。
【発明の効果】
【０００８】  本発明の制御電極体は、電気化学ポテンシャル列の異なる起電力レベルを持つ少なくとも２種類以上の金属電極を離間して配置、水蒸気の存在のもとに（空気中）接触、太陽光、風、煙、水蒸気又は海水、水、高温条件、湯、低温条件、水、氷の浮かぶ海水、凍結した氷の中に浸漬することにより発電を発揮することを発見した。電気化学ポテンシャル列（ｅｌｅｃｔｒｏｃｈｅｍｉｃａｌ  ｓｅｒｉｅｓ）の異なる種類の金属で起電力（ｅｌｅｃｔｒｏｍｏｔｉｖｅ  ｆｏｒｃｅ）レベル持った金属は、陽極的材料（電気化学ポテンシャル列上より正の側）と陰極的材料（電気化学ポテンシャル列下より負の側）の電極電位差をつける組み合わせで、電極電位差は電気化学反応を起こす原動力として、マイナス（陰極）電極からプラス（陽極）電極に向けて絶えず電子の流れが生じ、直流の静電気を発生、直流発電機とし、電気化学反応、電極表面における電着現象、めっき現象で陰極へ放射性物質、金属イオン、浮遊物、微生物、血液成分を移動、吸引する。【０００９】  本発明願の電極体は異なる起電力レベルの金属の組み合わせにより電位が保たれ、静電気が流れ、電場形成、陰極は金属イオン、微生物を電極表面に吸引し、すき間腐食と放電現象の電気的殺菌、電気化学的殺菌で滅菌、並びに空気中、電解質溶液に浮遊する放射性物質、微粒子金属、金属イオン、化学物質、浮遊物質、微生物、血液成分を陰極へ一方向へ移動、吸引する。【００１０】  電気化学ポテンシャル列の異なる種類の金属としては表１に記載されたものがあるが異なる起電力（ｅｌｅｃｔｒｏｍｏｔｉｖｅ  ｆｏｒｃｅ）レベルを持つ金属を水蒸気の存在のもとで接触、又水中に浸漬すると、これらの一方向は陽極、他方は陰極となり（アノード、カソード）、両者間に電位差が生じ、かかる電気化学反応により発電効果を発揮するのである。起電力レベルの差が大きいほど、電場形成、直流の静電気を発生、電圧、電流等は大きい値を生じる反応の電気化学反応、電極表面における電着現象、めっき現象を応用する。【００１１】
【表１】
0005557804.tif 000002
0005557804.tif 000003
【００１２】
前記金属は、カリウム、ナトリウム、マグネシウム、マグネシウム合金、酸化チタン、硫黄、アルミニュウム、アルミニウム／マンガン合金、カドミウムめっき鋼、８０錫／２０錫めっき鋼、亜鉛めっき鉄／鋼、トタン、亜鉛、亜鉛合金、クロム、鉄、軟鉄または鋼鉄、軟鉄または鋼、錫、真鍮、ジュラルミン、鉛、クロムめっき鋼、軟質半田、ニッケル下地クロムめっき鋼、錫めっき鋼、高クロムステンレス鋼、１２％クロムステンレス鋼、銅、銅合金、銀半田、銅合金、ニッケルめっき鋼、銀、ロジウム下地めっき銅、銀／金合金、パラジゥム、白金、金のうちの異なる種類の金属であることが好ましい。
【００１３】  ３年間かけて前記金属を組み替えて次の実験を実施、異なる種類の金属を組み替え、布、樹脂又は炭クロスの表面に金属を少なくとも２種類以上の異なる金属を離間し平行に固着、又少なくとも２種類以上の異なる金属を離間し金属の間に布、樹脂又は炭クロスを挿入し金属を積層に重ねて、さらに大きい布、樹脂又は炭クロスに固着し、水中に浸漬することにより水電池になり、水がある限り放電、充電を繰り返す発電機能があり、又静電気を発生、直流電流を流し続け、電場形成、発電機、燃料電池であることを確認する。【００１４】  上記実験で発生する電圧、電流、抵抗値は常に変化し、前記金属が少なくとも２種類以上の異なる種類の金属の電極電位差が少ない場合は発生する電圧、電流が小さく、又電極電位差が大きい場合は大きい電圧、電流値が生じ、同時に静電気が生じることを確認、微生物の発育阻止、滅菌、又発育、増殖の微生物制御に利用する。【００１５】  電気化学ポテンシャル列の異なる起電力が低い前記金属の一方の面積は、前記金属の他方の面積より大きいと好ましい。【００１６】  前記金属の一方は、布、樹脂又は炭クロスの一方の面に配置され、前記金属の他方は、前記布、樹脂又は炭クロスの他方の面に配置されていると好ましい。【００１７】  前記金属の少なくとも一方は、前記布、樹脂又は炭クロスの面に格子状、網状又は渦巻き状に形成されると好ましい。【００１８】  布、樹脂又は炭クロスの一方の面において、前記金属の一方が、前記金属の他方に取り囲まれるように配置されていると好ましい。【００１９】  布、樹脂又は炭クロスの一方の面において、前記金属の一方が、前記金属の他方に並べて配置されていると好ましい。【００２０】  前記金属を形成した布、樹脂又は炭クロスを積層、又は平行にしていると好ましい。【００２１】  前記金属を形成した布、樹脂又は炭クロスを筒状、又四角に形成していると好ましい。【００２２】    尚、上記金属は塗料、シリコン樹脂、樹脂、セラミック、接着剤、うるしなどに両面に形成されていても良い。【００２３】  ここで、「布、樹脂」とは、布、紙、合成繊維、不織布、ゴム、シリコン樹脂、樹脂、合成樹脂等からなる板状体を広く含む概念であり、乾燥状態で絶縁機能を有するものが好ましく、水蒸気の存在のもとに布、紙、不織布、ゴム、シリコン樹脂、樹脂、合成樹脂、接着剤、うるしが接触しているとき、又電解質溶液（水、海水、湯）で布、樹脂、紙、不織布、ゴム、シリコン樹脂、樹脂、合成樹脂、接着剤、うるしの材料が湿った状態で布、樹脂の端と端の間で電気抵抗を有する材料を利用する。【００２４】  「炭クロス」とは、炭の両面を布又は樹脂で挟んだものであり、わし（和紙）炭、竹炭、木炭、活性炭、微粒子活性炭、カーボンブラック、カーボンナノチューブを布で両面から挟み固着した炭クロスは水蒸気の存在のもと接触しているとき、又電解質溶液（水、海水、湯、氷）で湿ったときわし（和紙）炭、竹炭、木炭、活性炭、微粒子活性炭、カーボンブラック、カーボンナノチューブ材料が湿り、材料の端と端の間で電気抵抗が生じる材料を利用する。【００２５】  炭の片面を布又は樹脂に固着した炭クロスは、わし（和紙）炭、竹炭、木炭、活性炭、微粒子活性炭、��ーボンブラック、カーボンナノチューブを布の片面に固着した炭クロスは水蒸気の存在のもと接触しているとき、又電解溶液で湿ったときは、わし（和紙）炭、竹炭、活性炭、微粒子活性炭、カーボンブラック、カーボンナノチューブ材料が湿り、材料の端と端の間で電気抵抗が有する材料を利用する。【００２６】  炭、活性炭の利用として、電気化学ポテンシャル列の異なる金属（電極）で、起電力レベルを持つ電極で電極電位差をつけて組み合わせ、電極と電解質溶液をつなげた系の電気化学反応で発生する電気エネルギー、電解質の正負両イオンが電圧を加える充電によって、電極表面に吸収され、電極内の正負電荷と対を作り、電気を貯蔵、そして電気二重層が消滅によって電気エネルギーを充電、放電する貯蔵する電気二重キャパシシタにわし（和紙）炭、竹炭、木炭、活性炭、微粒子活性炭、カーボンブラック、カーボンナノチューブ炭を利用する。【００２７】  本発明は、生物、又微生物（細菌、カビ、酵母、ウイルス）を滅菌する電気的殺菌、又電気化学的殺菌、並びに発電は電気化学ポテンシャル列の異なる種類の金属（電極）で、起電力レベルを持つ電極を離間し組み合わせ、電極電位差（起電力）をつけて布、又炭クロスに固着、電極と電解質溶液をつなげた系において湿った電極、布、樹脂又炭クロスは接触し、電極内の電子と電解液の界面で電子がやりとりされる電気二重層の電気化学系反応の反応性は電極電位差により電気化学反応を起こす原動力とすることを特徴とする。【００２８】  電極電位差をつけた電極は多数個を離間し組み込み、布、樹脂（布、不織布、ゴム、シリコン樹脂、樹脂、合成樹脂、接着剤、うるし）、又炭クロス（和紙炭、活性炭を布に固着）に固着、電極は水蒸気の存在のもとに接触し、又電解質溶液の存在のもとに接触するとき電極と電極、電極と布、樹脂と電極、又電極と炭クロス間は電気抵抗が生じ、電極が接触しているとき起こる電食作用、電解腐食作用は一つの金属から他の金属へ電流が流れるために電極間は電気抵抗があり、さらに電極は電導性をおびる布、樹脂又炭クロスに固着することを特徴とする。【００２９】
金属イオンは微生物の細胞質膜、細胞壁の表面に付着、細胞質の電子伝達系とイオ伝導が影響をうけ腐食における局部電池機構と類似の機構、すき間腐食の反応が進行し滅菌するため、電極と電解液の界面で電気二重層の電気化学系反応で、放電による水の電気分解、電池反応、電着、めっきを起こす反応エネルギーは電気エネルギーに変換され、金属イオンの生成を特徴とする。
【００３０】  電気化学反応によるイオン生成は不対電子をもった物質がフリーラジカルになり、他の分子から電子を奪い微生物の膜の脂肪質層は細胞膜破壊を起こし細胞や組織の機能を低下させ死滅させるため、電極と電解質溶液において、電解質溶液は電気化学系反応における電子放出、電子のやりとりで電子を奪われ、酸化還元電位（ＯＲＰ）がマイナスへ下がる降順（還元）、又上がる昇順（酸化）を繰り返し、酸化、還元、フリーラジカル作用を特徴とする。【００３１】  微生物の細胞膜、細胞の壁は電場形成、静電気発生、放電の電流破壊、電圧破壊、コロナ放電で破壊され滅菌する反応性を起こすため、面積が有る導体性の電極は電極と電極が離間し布、樹脂又炭クロスを平行に挿入して固着、平行キャパシタとし、電解液で接触した導体性の電極と電解液をつなげた系の界面で電子がやりとりする、電気二重層キャパシタは布、樹脂又炭クロスの活性炭電極が、電気エネルギーを貯蔵する蓄電池機能を持ち、電極と溶解液の正負両イオンがそれぞれ負極と正極に物理的に吸着および脱着による充電、放電を繰り返す電池を特徴とする。【００３２】  少なくとも２種類の異なる導体性の有る電極板は面積が有り、電極板を離間して配置、離間を設けた電極板の間に布、樹脂又は炭、活性炭の誘電体を挿入、電極板を平行に配置し大きい布、樹脂又炭クロスに固着、電極が平行板になり金属板の内部に電荷が集中し強い電場が作られ、電極電位差により電気化学反応が発生し電気エネルギーを充電、放電できる電気二重層キャパシタの蓄電機能を持った、平行キャパシタにする。【００３３】  電気化学系反応の反応性は陽極的材料の電極（電気化学ポテンシャル列上より正の側）の面積を小さくし、腐食により陽極へ電子供給量を多くする陰極的材料の電極（電気化学ポテンシャル列下より負の側）の面積を大きくし、陽極的材料と陰極的材料（アソード、カソード）を離間し布、樹脂又炭クロスを固着、又間隔を設け、さらに動作電極、基準電極、又補助電極を１から多数個を離間し組み合わせて電極電位差を大きくつけた電極は多数個を離間し組み込むことを特徴とする。【００３４】  電極形状は平形、丸形、球形、渦巻き形、線形、格子形、網形、六角形、山形、波形Ｕ形、Ｗ形とし、又金属固体、活性炭を微粒子状に加工、さらにカーボンブラック、ナノチューブを利用、静電気の帯電を高め、静電気放電、イオン生成、コロナ放電、フリーラジカル作用の電気化学的反応で滅菌するため、静電気を多く帯電する電極は総表面積を大きくし、又金属固体は微粒子に加工し、さらに電極は積層、又は平行に並べることを特徴とする。【００３５】  発電電極体は酸化チタン、硫黄の細かい紛体、又微粒子を電気化学ポテンシャル列の異なる種類の金属で起電力レベルを持つ電極に付加し発電効果、一方向への流れ制御効果が高まる。
【図面の簡単な説明】
【００３６】
【図１】１５０倍に拡大した亜鉛電極の組織画像である。
【図２】１５０倍に拡大した亜鉛電極の組織画像である。
【図３】試験液のＯＲＰの経時変化を示すグラフである。
【図４】亜鉛（トタン板）、銅、銀の間に炭クロスを挿入し大きい炭クロスに固着した３積層電極の亜鉛電極の斜視画像である。
【図５】銀、亜鉛（トタン）、銅の間に炭クロスを挿入、大きい炭クロスに固着した３積層電極の銀電極を示す斜視画像である。
【図６】本発明者が行った実験結果の制御電極体の放電現象を撮影した斜視画像である。
【図７】亜鉛（トタン板）、銅板、銀板（Ｔ１０００４）の３積層電極の形状の制御電極体を示す斜視画像である。
【図８】亜鉛材、ステンレス、アルミニウム、銀板（Ｔ１０００５）の４積層電極の形状の制御電極体を示す斜視画像である。
【図９】板状の布、樹脂又炭クロス６の表面電気化学ポテンシャル列の異なる種類の金属の起電力レベルを持った電極Ａ１、又電極Ｂ２、電極Ｃ３、又電極Ｄ４、電極Ｅ５等をＵ字形、Ｗ字形に曲げ、離間し固着、電極は平行に配置、電気二重層キャパシタを形成、電極は線、ワィヤ−状で、電子を供給する陰極材料であるため、陽極材料より陰極面積を多くして配置、電極を電解質溶液２３に浸漬すると電極電位差で電気化学反応を起こし、電子の流れの、静電気を発生、陰極へ物質を移動させる制御電極体ａ８を示す平面図である。
【図１０】板状の布、樹脂又炭クロス６の表面電気化学ポテンシャル列の異なる種類の金属の起電力レベルを持った電極Ａ１、又電極Ｂ２、電極Ｃ３、又電極Ｄ４、電極Ｅ５等をＵ字形、Ｗ字形に曲げ、離間し固着、電極は平行に配置、電気二重層キャパシタを形成、電極は線、ワィヤ−状で、電子を供給する陰極材料であるため、陽極材料より陰極面積を多くして配置、電極を電解質溶液２３に浸漬すると電極電位差で電気化学反応を起こし、電子の流れの、静電気を発生、陰極へ物質を移動させる制御電極体ｂ９を示す平面図である。
【図１１】板状の布、樹脂又炭クロス６の表面に電気化学ポテンシャル列の異なる種類の金属の起電力レベルを持った電極Ａ１、又電極Ｂ２、２面側に電極Ｃ３、電極Ｄ４又金属電極Ｅ５等を離間し固着、電極は、平行、積層に配置、電気二重層キャパシタを形成、電極は線、ワィヤ−状で、格子状、網状とし、電子を供給する陰極材料であるため、陰極面積を多くして配置、電極を電解質溶液に浸漬すると電極電位差で電気化学反応を起こし、電子の流れの、静電気を発生、陰極へ物質を移動させる制御電極体ｃ１０を示す平面図である。
【図１２】板状の布、樹脂又炭クロス６の表面に電気化学ポテンシャル列の異なる種類の金属の線状、ワィヤー状の電極Ａ１、又電極Ｂ２、２面側に電極Ｃ３、又電極Ｄ４、電極Ｅ５等を離間し横に並べて、渦巻き状、平行に配置し固着、異なった起電力レベルを持った金属を積層にし、電気二重層キャパシタを形成、電極は電解質溶液２３に浸漬すると電極電位差で電気化学反応を起こし、電子の流れの、静電気を発生、陰極へ物質を移動させる制御電極体ｄ１１を示す平面図である。
【図１３】板状の布、樹脂又炭クロス６の表面に電気化学ポテンシャル列の異なる種類の板状の電極Ａ１、電極Ｃ３、又電極Ｄ４、電極Ｂ２等を離間し横に並べて、平行に配置し固着、２面側に電極Ｂ２、電極Ｃ３、電極Ａ１、又電極Ｄ４を平行に配置、異なった起電力レベルを持った金属を積層にし、電気二重層キャパシタを形成、電極は電解質溶液２３に浸漬すると電極電位差で電気化学反応を起こし、電子の流れの、静電気を発生、陰極へ物質を移動させる制御電極体ｅ１２を示す平面図である。
【図１４】板状の布、樹脂又炭クロス６の表面に電気化学ポテンシャル列の異なる種類の板状の電極Ａ１、電極Ｃ３、電極Ｂ２、電極Ｄ４、電極Ｅ５等を離間し縦に並べて、平行に配置し固着、２面側に電極Ｃ３、電極Ｂ２、電極Ａ１、電極Ｄ４を平行に配置、異なった起電力レベルを持った金属を積層にして電極は電解質溶液２３に浸漬すると電極電位差で電気化学反応を起こし、電子の流れの、静電気を発生、陰極へ物質を移動させる制御電極体ｆ１３を示す平面図である。
【図１５】布、樹脂又炭クロス６の表面に電気化学ポテンシャル列の異なる種類の金属の電極Ａ１、電極Ｂ２、電極Ｃ３、電極Ｄ４、電極Ｅ５を離間し平行に並べ、電極の間にスペーサーの布、樹脂又炭クロス６を挿入、離間し電極板を平行キャパシタとし、電気二重層キャパシタを形成、電解質溶液、太陽光、風、煙、水、水蒸気、湯、海水を通過させて静電気を発生させ、又電極電位差で電気化学反応を起こし、電子の流れの、静電気を発生、陰極へ物質を移動させる制御電極体ｇ１４を示す平面図である。
【図１６】布、樹脂又炭クロス６の表面に電気化学ポテンシャル列の異なる種類の金属の電極Ａ１、又電極Ｂ２を格子状、網状とし、面積のある１８孔開き電極Ｃ３、又電極Ｄ４を離間し電極板を平行に並べ、電極間にスペーサーの布、樹脂又炭クロス６を挿入し大きい布、樹脂又炭クロス６に固着、電極を平行キャパシタとし、金属イオンの流れを良くし、電極電位差で電気化学反応を起こし、電子の流れの、静電気を発生、陰極へ物質を移動させる制御電極体ｈ１５を示す傾視図である。
【図１７】円筒状を３層に重ね３層電極円筒とし円筒間にスペーサーの布、樹脂又炭クロス６を入れ離間し平行に並べ、外周に布、樹脂又炭クロス６を固着、電気化学ポテンシャル列の異なる種類の金属の電極Ｂ２、電極Ａ１、電極Ｃ３、又電極Ｄ４を離間し電極円筒を平行に並べ、電極を平行キャパシタとし、電気二重層キャパシタを形成、湯、風、ガス、空気、圧縮空気、煙、水、海水を通過させ、静電気が発生、又電極電位差で電気化学反応を起こし、電子の流れの、静電気を発生、陰極へ物質を移動させる制御電極体ｉ１６を示す平面図である。
【図１８】四角形状を３層に重ね、３層電極四角とし四角間にスペーサーの布、樹脂又炭クロス６を入れ離間し平行に並べ、外周に布、樹脂又炭クロス６を固着、電気化学ポテンシャル列の異なる種類の金属の電極Ａ１、電極Ｂ２、電極Ｃ３、又電極Ｄ４を離間し電極四角形状を平行に並べ、電極を平行キャパシタとし、電気二重層キャパシタを形成、湯、風、ガス、空気、煙、圧縮空気、水、湯、海水を通過させ静電気が発生、又電極電位差で電気化学反応を起こし、電子の流れの、静電気を発生、陰極へ物質を移動させる制御電極体ｊ１７を示す傾視面である。
【図１９】布、樹脂又炭クロス６の表面に電気化学ポテンシャル列の異なる種類の金属の電極を山形状、Ｕ形状にして接する面積を多くし静電気を多く帯電するため電極Ａ１、電極Ｃ３、又電極Ｄ４、電極Ｂ２を積層に離間し、平行に並べ、スペーサーの布、樹脂又炭クロス６を挿入、電極を平行キャパシタとし、電気二重層キャパシタを形成、煙、風、太陽光、水、海水を通過させ静電気が発生、又電極電位差で電気化学反応を起こし、電子の流れの、静電気を発生、陰極へ物質を移動させる制御電極体ｋ１８を示す傾視面である。
【図２０】面積を持った異なる種類の金属の四角形の電気化学ポテンシャル列の異なる金属の電極Ａ１、電極Ｂ２、電極Ｃ３、又電極Ｄ４を積層に離間し電極板を平行に並べ、中央部に孔をあけ、電極を平行キャパシタとし、電気二重層キャパシタを形成、平行面、四角断面からの電極電位差で電気化学反応を起こし、電子の流れの、静電気を発生、陰極へ物質を移動させる制御電極体Ｌ１９を示す平面図である。
【図２１】図２０の３積層電極の右側面図である。
【図２２】面積を持った異なる種類の金属の六角形の電気化学ポテンシャル列の異なる金属の電極Ａ１、電極Ｂ２、又電極Ｃ３、電極Ｄ４を積層に離間し電極板を平行に並べ、中央部に孔をあけ、電極を平行キャパシタとし、電気二重層キャパシタを形成、平行面、六角断面からの電極電位差で電気化学反応を起こし、電子の流れの、静電気を発生、陰極へ物質を移動させる制御電極体ｍ２０を示す平面図である。
【図２３】図２２の３積層電極の右側面図である。
【図２４】布、樹脂又炭クロス６の表面に電気化学ポテンシャル列の異なる種類の金属の微粒子電極Ａ３１、微粒子電極Ｃ３３、又微粒子電極Ｂ３２、微粒子電極Ｄ３４、微粒子電極Ｅ３５を固着、さらに微粒子電極の両面を塗料７で覆い、微粒子電極Ａ３１、微粒子電極Ｃ３３、又微粒子電極Ｂ３２、微粒子電極Ｄ３４、微粒子電極Ｅ３５等は、積層又は平行に並べて塗装７、微粒子電極を平行キャパシタとし、電気二重層キャパシタを形成、電解質溶液、海水、水、湯、空気、煙に浸漬すると電極電位差で電気化学反応を起こし、電子の流れ、静電気を発生、陰極へ物質を移動させる制御電極体ｎ２１を示す断面図である。
【図２５】布、樹脂又炭クロス６の表面に電気化学ポテンシャル列の異なる種類の金属の微粒子電極体３１、微粒子電極Ｃ３３、又微粒子電極Ｄ３４、微粒子電極Ｅ３５を、積層又は平行に固着、両面を塗料７で覆い、更に微粒子電極Ｂ３２を固着、表面を塗装７で覆い、微粒子電極Ａ３１、微粒子電極Ｃ３３、微粒子電極Ｂ３２を平行キャパシタとし、電気二重層キャパシタを形成、電解質溶液、海水、水、湯、空気、煙に浸漬すると電極電位差で電気化学反応を起こし、電子の流れの、静電気を発生、陰極へ物質を移動させる制御電極体ｎｏ２２を示す断面図である。
【図２６】大腸菌群の培養実験で浄化体が増殖阻止より死滅を示す図である。
【図２７】大腸菌群の培養実験で発育、増殖を示す図である。
【発明を実施するための形態】
【００３７】  ３年間かけて前記金属を組み替えて次の実験を実施、異なる金属を組み替え布、樹脂又は炭クロスの表面に金属を少なくとも２種類以上の異なる金属を離間し平行に固着、又少なくとも２種類以上の異なる金属を離間し金属の間に布又は炭クロスを挿入し金属を積層に重ねて大きい布又は炭クロスに固着し、水中に浸漬すことにより水電池になり水がある限り放電、充電を繰り返し発電機能があり、又静電気を発生し続けている燃料電池であることを確認する。
【００３８】  本発明者は、実験で電圧、電流、抵抗を確認するため電気化学ポテンシャル列の異なる金属、トタン材、銅材、銀材、（Ｔ−７１０１）の電極間に炭クロスを挿入、３積層に重ね大きい炭クロスに固着、３積層電極と溶解液（風呂の残り湯５０ｍｌ）をプラスチック容器入れ、３日間電圧、電流、抵抗を測定した。異なる電極間に電圧、電流、抵抗値が発生し電圧、電流が徐々に増えその後又減少する「充電、放電」を水が有る限り長期に渡り繰り返す水電池になり、測定値は表２に示す通りであり、電極形状は図４に示す通りである。
【００３９】
【表２】
0005557804.tif 000004
【００４０】  更に、トタン板、銅板、銀板の電極間に布を挿入し３積層電極とし（Ｔ−７１０２）３日間を測定すると水電池になり放電、充電を繰り返し続けて測定値は表３に示す取りである。
【００４１】
【表３】
0005557804.tif 000005
【００４２】
以上の実験結果の詳細を表４に示す。表４は、新潟県工業技術総合研究所発行の試験成績書（第２１−０３５３号、（１）電流、電圧、抵抗の測定）である。
【表４】
0005557804.tif 000006
【００４３】  供試した電解液を分析するとＣ、Ｏ、Ｓｉ、Ｃａ、Ｆｅ、Ｃｕ、Ｚｎが検出された。トタン板の亜鉛は糸状に溶出、酸化で黒く変色、水の電気分解の電気化学反応が起きる（表５参照）。
【００４４】
【表５】
0005557804.tif 000007
【００４５】
以上の実験結果の詳細を表６−１〜２に示す。表６−１〜２は、新潟県工業技術総合研究所発行の試験成績書（第２１−０３６７号、（１）Ｘ線マイクロアナライザ分析（定性分析））である。
【表６−１】
0005557804.tif 000008
【表６−２】
0005557804.tif 000009
【００４６】  以上の亜鉛電極（トタン板）の表面は電気化学反応（酸化還元反応）で亜鉛が糸状に、１００μｍ×１１ｍｍ溶出している。（図１、２参照）、
【００４７】  上述の金属イオン測定実験で、電極Ｔ−７１０２である、六角亜鉛板（トタン板）、銅板、銀板を離間し布を挿入し３積層電極を大きい布に固着し、電極と電解液５０ｍｌ（風呂の残り湯）をプラスチック容器に入れ１０日経過のイオンを測定した。亜鉛イオンは３．９９ｐｐｍ、銅イオンは０．１１ｐｐｍに大幅に増え、銀イオンは微量に増を確認し、電気化学反応が起こった（表７参照）。
【００４８】  更に、炭クロスの表側に銀線、裏側に銅線を固着し（以下、浄化体という）、浴槽に浸漬して風呂を沸かし、その後浄化体を撤去して風呂を利用、６ケ月経過後の残り湯の金属イオンを測定し、測定値を比較した結果を表７に示す。
【００４９】
【表７】
0005557804.tif 000010
【００５０】
以上の実験結果の詳細を表８に示す。表８は、新潟県工業技術総合研究所発行の試験成績書（第２１−０３６７号の２、（１）定量分析）である。
【表８】
0005557804.tif 000011
【００５１】  上記電極、亜鉛材（トタン板）、銅材、銀材の３積層電極と電解液（風呂の残り湯）をプラスチック容器に５０ｍｌ入れ静電気容量を測ると電位は−１ｋｖ、乾燥状態で電極単体では−０．５ｋｖの高静電気を帯電する（１時間経過測定）。測定器はスタティックロケーター、型式：Ｚ−２０１、ホーザン株式会社製で測定する。
【００５２】  電極の亜鉛材（トタン板）１枚を炭クロスに固着した１層電極と銀、亜鉛（トタン板）、銅を離間し炭クロスを挿入した３積層電極を大きい炭クロスに固着、各電極を電解液に入れ、金属イオンの発生量を比較すると金属イオンは３積層電極の方は１層電極より多く溶出、電食作用、腐食作用は異なる起電力レベルの電極電位差が大きい３積層電極は金属イオンが強く電気化学反応の反応性を加速する。
【００５３】  金属電極の固体を細かい粉体、微粒子に分割加工すると総表面積は飛躍的に大きくなり、静電気は表面に多く帯電、又金属イオンを多く発生する。
【００５４】  更に、実験でアルミニウム線１．０ｍｍと銀線０．３ｍｍを炭クロスの上に離間し配置、培養液（１００ｍｌ）を入れて浄化体を製作し、一般細菌（大腸菌）を入れ観察すると電気化学反応により細菌は陰極の銀側に引寄せられ、さらに単１形電池、１．５Ｖを接続、電流が流れ電気化学反応（酸化還元作用）で大腸菌は通電１２時間後に滅菌し微生物の滅菌時間が短縮、滅菌効果が向上する。
【００５５】  溶解液は布、又炭クロスにすぐに浸透しない、しかし布、炭クロスに電極Ａ（銀材）と電極Ｄ（アルミニウム材）を固着、起電力の差が大きいと静電気、電流、電圧は発生し静電気作用、イオン作用で溶解液は短時間で布、又炭クロスに浸透する。
【００５６】  更に実験で銀材、亜鉛材、銅材（Ｔ−８００１）と銀材、アルミニウム、銅材（Ｔ−８００３）の電極は抗菌効果が優れることを確認し、電極形状は図５に示す通りである。
【００５７】  大腸菌の滅菌実験は電気化学ポテンシャル列の異なる種類の金属で、起電力レベルを持つ金属、銀材、亜鉛材（トタン板）、銅材（Ｔ−８００１）を離間し炭クロスを挿入した３積層電極は大きい炭クロスに固着、培養液１００ｍｌ入れ、大腸菌を培養、３５℃に保温、２４時間で大腸菌の検体を１，０００個／ｍｌに倍希釈、生物汚染測定を３Ｍ社製ペトリフィルム、チッソ株式会社製サニ太くんで確認した。細菌の死滅を確認でき、大腸菌群のコロニーが青色〜うす緑色に変色せず、菌は検出せず完全に抗菌効果を検証できた。供試後の大腸菌群は死滅した図２６を示す。
【００５８】  コントロールとして浄化体を除去したイオン水１００ｍｌ培養液に大腸菌を入れ培養、３５℃に保温、２４時間培養、大腸菌は検体を１，０００個／ｍｌに倍希釈、微生物汚染測定をチッソ株式会社製サニ太くんで確認した。細菌は死滅せず、大腸菌群のコロニーが青色〜緑色に発色し菌の検出を確認した。供試後の大腸菌群は発育、増殖した図２７を示す。
【００５９】  大腸菌の滅菌実験として電気化学ポテンシャル列の異なる種類の金属で、起電力レベルを持つ金属電極は銀材、亜鉛材（トタン板）、銅材（Ｔ−８００１）と銀材、アルミニウム材、銅材（Ｔ−８００３）の離間に炭クロスを挿入、３積層電極を大きい炭クロスに配置、培養液１００ｍｌ入れた試験液とコントロール（イオン水３９０ｍＶ）の酸化還元電位は３、６、２４、７２時間経過を測定、７２時間後、試験液Ｔ−８００１は２７５ｍＶ、Ｔ−８００３は２８３ｍＶで酸化還元電位がマイナスに下り降順の還元、上がる昇順の酸化を繰り返すことがわかった（図３参照）。電極と試験液の間に不対電子が発生しフリーラジカルになると考えられる。表９に実験結果を示す。
【００６０】
【表９】
0005557804.tif 000012
【００６１】  実験を開始して７２時間後の試験液の金属イオンの発生を調べるためパックテストを行った。株式会社共立理化学研究所製で測定、Ｔ−８００１で亜鉛イオンが５ｍｇ／Ｌ（ｐｐｍ）、銅イオン０．５ｍｇ／Ｌ（ｐｐｍ）、Ｔ−８００３で銅イオン１．０ｍｇ／Ｌ（ｐｐｍ），アルミニウムイオン０．５ｍｇＡｌ／Ｌ（ｐｐｍ）、銀イオン≒０近い微量の発生を確認した。電気化学反応（酸化還元反応）が起り、表７と同じ傾向の金属イオンが生成する。
【００６２】  電極に銀材、アルミニウム材、銅材の離間に炭クロスを挿入、３積層電極を炭クロスに固着、電解液（イオン水）に入れると２４〜７２時間経過後、アルミニウムイオンが０．５ｍｇＡｌ／Ｌ（ｐｐｍ）溶出る。（表１０参照）
【００６３】
【表１０】
0005557804.tif 000013
【００６４】
以上の実験結果の詳細を表１１−１〜６に示す。
【表１１−１】
0005557804.tif 000014
【表１１−２】
0005557804.tif 000015
【表１１−３】
0005557804.tif 000016
【表１１−４】
0005557804.tif 000017
【表１１−５】
0005557804.tif 000018
【表１１−６】
0005557804.tif 000019
【００６５】  本発明者が行った実験で、撮影場所は全暗にしてカメラを設置、亜鉛板、銅板、銀板の３積層電極間に炭クロスを挿入、３積層電極を少し大きい炭クロスに固着、３積層電極はガラス容器（７ｌ）に水道水（３．５ｌ）を入れ透明の○３０×５０ｍｍ台に設置、電極を浸漬させると電場形成、静電気、電圧、電流が発生し、電圧、電流を電気二重層キャパシタに電気エネルギーを貯蔵、許容電圧を超えると放電する発光現象を写真に撮影図６、電極の形状は図７に示す通りである。カメラはキャノンＥＯＳ１、レンズはキャノンマクロ１００ｍｍ、Ｆ２．８、バルブ（長時間露出）機能付き、フィルムはＦＵＪＩＦＩＬＭ  ナチュラル１６００、現像時点の感度は３２００。以上の写真撮影の結果を図６に示す。
【００６６】
この実験で、電気化学ポテンシャル列の異なる種類の金属、亜鉛材、銀材，銅材、（Ｔ−１０００１）の電極の電極間に炭クロスを挿入、３積層に重ね大きい炭クロスに固着、３積層電極と電解液（純水５０ｍｌ）をプラスチック容器に入れ、３日間電圧、電流、抵抗を測定した。異なる電極間に電圧、電流、抵抗値が発生し電圧、電流が徐々に増えてその後又減少する「充電、放電」を純水が有る限り長期に渡り繰り返す亜鉛電池になり、測定値は表１２に示す通りであり、電極形状は図７に示す通りである。
【００６７】
【表１２】
0005557804.tif 000020
【００６８】
更に、亜鉛板、銀板、銅板の電極間に布を挿入し３積層電極とし（Ｔ−１０００２）３日間を測定すると亜鉛電池になり放電、充電を繰り返し続けて測定値は表１３に示す通りである。
【００６９】
【表１３】
0005557804.tif 000021
【００７０】
表１４−１〜３は、新潟県工業技術総合研究所発行の試験成績書である（試験成績書第２２−００１６号、（１）電流、電圧、抵抗の測定、（２）遠赤外線放射量の測定）。更に実験で、電気化学ポテンシャル列の異なる種類の金属、亜鉛材、銀材，銅材、（Ｔ−１０００３）の電極の電極間に炭クロスを挿入、３積層に重ね大きい炭クロスに固着、遠赤外線を測定、測定波長は１．３μm〜１４．５μm、有効波長が３．０μm〜１４．５μmであり遠赤外線を亜鉛板から放射を確認、測定値は表１４−１〜３に示す通りであり、電極形状は図２に示す通りである。以上の実験結果の詳細を表１４−１〜３に示す。
【００７１】
【表１４−１】
0005557804.tif 000022
【表１４−２】
0005557804.tif 000023
【表１４−３】
0005557804.tif 000024
【００７２】
実験で亜鉛板、ステンレス、アルミニウム板、銀板を４積層にし、その間に布又炭クロスを挿入、少し大きい布又炭クロスに固着した４積層電極は水蒸気が存在する状態（空気中）で電場形成、静電気、電圧、電流を発生、外部からの電気化学的腐食反応促進として太陽光を電極表面に当てると温度上昇し、電気化学反応が促進、又電解溶液、高温条件の温水、海水、低温条件の氷の浮かぶ海水に浸漬、又凍結条件の氷の中に電極を閉じ込めると電気化学的反応（電気化学的腐食反応）が更に活発になり、電場形成し、静電気、電圧、電流値を大きく生じ、電極形状は図８に示す通りである。以上の実験結果の詳細を表１５に示す。
【００７３】
【表１５】
0005557804.tif 000025
【００７４】  実験で、起電力の異なる金属電極を２組以上組み合わせた浄化体を電解質溶液に浸漬すると電極電位差を原動力として電気化学反応（電気化学的腐食）が起こし、発生電圧、電流を布又炭クロスの電気二重層キャパシタに蓄積、水の電気分解を起こす電圧１．５Ｖ付近に達し放電で水の電気分解を起こし、陰極の金属表面に水素ガスの泡が発生、陽極の金属表面に酸素ガスが発生により酸化することを確認す。
【００７５】  実験で、起電力の異なる金属電極の銀線とアルミニウム線を離間し炭クロスに固着、電解質溶液に浸漬すると電位差で電気化学反応が起こり、静電気が発生、電場形成、電解質溶液中に分散の大腸菌群は陰極の銀線に集菌、更に単一電池（１．５Ｖ）で銀線とアルミニウム線に印加すると、銀線電極の表面に集菌し１２時間経過する大腸菌群は集積死滅し、検査で殺菌が検出されない。
【００７６】  電極上で培養したＨｅＬａ細胞について、−０．２Ｖ〜＋１．２Ｖ定電位を印加したときの細胞の形態および増殖に及ぼす電気効果を示す。細胞膜表面はマイナスに帯電しているため−０．２Ｖから＋０．４Ｖで細胞は電位に応じて、本来の紡錘形から球状へと形態変化が観察されるものの死に至ることはない。＋０．７Ｖでは徐々に死滅し、＋１．２Ｖではすべての細胞が１時間以内で死滅する。
（非特許文献）財団法人電気化学会著、「電気化学便覧」丸善株式会社出版、２０００年６月３０日発行、細胞制御技術、Ｐ３３９
【００７７】  「電解圧以下の電圧でつくられる水の電気分解」水の分子は電場が加わっていない時でもＨ２Ｏ→  ←Ｈ＋  ＋  ＯＨ−  で表せる平衡状態にあり、水は電場がかかっていない時でも、各イオンの反対符号の電極面に向かって移動し、電極間に電流が流れる。この場合の電気分解は図３１のＤより左の部分に当たり（電解圧以下の電圧）、負極面での水素ガスの発生はあっても、正極面における酸素ガスの発生はない。水素イオンＨ＋と水酸イオンＯＨ−は各々水分子と水和結合して、Ｈ３Ｏ＋（ヒドロニウムイオン）とＨ３Ｏ２−（ヒドロキシルイオン）になる。これらのイオンの水の中での移動は隣の水分子にＨ＋またはＯＨ−だけを受け渡し、結果としてイオンが移動する、いわゆる「ホッピング・モデル」による。Ｈ＋イオンの移動速度に比べて２倍程度早いのと、Ｈ＋イオンの放電電位が低く、電極面で容易に放電してＨ２になりガスとなって水から失われ、一方のＯＨ−イオンのほうは電極面での放電電位が大きいため電荷をもったイオンのまま水流の中に拡散される。
水の電気分解
Ｈ２Ｏ  →  ←  Ｈ＋    ＋    ＯＨ−
水        水素イオン    水酸イオン
Ｈ＋  ＋  Ｈ２Ｏ  →  Ｈ３Ｏ＋［水素イオンの一部はＨ２ガス（水素ガス）になる］
水素イオン        水      ヒドロニウムイオン
ＯＨ−    ＋  Ｈ２Ｏ    →  Ｈ３Ｏ２＋
水酸イオン      水        ヒドロキシルイオン
（非特許文献）綿抜邦彦、久保田昌治監修、「新しい水の科学と利用技術」、株式会社サイエンフォーラム出版、１９９２年１１月１０日、Ｐ３０４
【００７８】  電気石の永久電極のカソード（陰極）は、これと反対符号の電荷を持つ多くの金属イオンを吸引、電気的に中和して、電気表面に金属被膜を形成する。この電気石結晶の電極被膜における電着現象は、いわゆるメッキと同じ現象である。
（非特許文献）綿抜邦彦、久保田昌治監修、「新しい水の科学と利用技術」、株式会社サイエンフォーラム出版、１９９２年１１月１０日、Ｐ３０８
【００７９】  用・排水中に含まれている重金属などの金属イオンが、電気石の電気極に電着、固定されることによってこれらの金属イオンを水から除去することができる。電着固定された金属は、強酸により、または友づりによる研磨によって再び使用することができる。原子力廃液などに含まれている放射性金属を電着により固定、濃縮分離することもできる。
（非特許文献）綿抜邦彦、久保田昌治監修、「新しい水の科学と利用技術」、株式会社サイエンフォーラム出版、１９９２年１１月１０日、Ｐ３０９
【００８０】  有人火星探査計画の乗組員を太陽風などの有害な荷電粒子放射線から守るため、電気力線の電子の流れ、静電気の電場と磁力線の流れの磁場を形成し、宇宙船に入る荷電粒子放射線の侵入の向きを変え、乗組員の荷電粒子放射線の被曝量を軽減する。
【００８１】  電場が荷電粒子に及ぼす力は、荷電粒子の速度に依存しないが、磁場が荷電粒子に及ぼす力は、荷電粒子のエネルギーが高いほど強い力で向きを変えようとする。
【００８２】荷電粒子放射線は、電場や磁場で進行方向を変えることができる。
（非特許文献）多田純一郎、「わかりやすい放射線物理学」、株式会社オーム社、平成２０年２月２５日、Ｐ５０〜５１
【００８３】  電極Ａ、微粒子電極Ａは金、白金、バナジュウム、ロジュウム下地めっき銅、銀／金合金、銀材、炭、活性炭を利用する。
【００８４】  電極Ｂ、微粒子電極Ｂはニッケルめっき鋼、銀半田、銅合金、銅、高クロムステンレス鋼、１２％クロムステンレス鋼を利用する。
【００８５】  電極Ｃ、微粒子電極Ｃはニッケル下地クロムめっき鋼、クロムめっき鋼、軟質半田、鉛、ジュラルミン、真鍮、錫を利用する。
【００８６】  電極Ｄ、微粒子電極Ｄは鉄、軟鉄または鋼、クロム、亜鉛、亜鉛合金、８０錫／２０錫めっき鋼、亜鉛めっき鉄／鋼（トタン）、カドミウムめっき鋼、アルミニウム／マンガン合金、アルミニウムを利用する。
【００８７】  電極Ｅ、微粒子電極Ｅは酸化チタン、硫黄、マグネシウム、マグネシウム合金、ナトリウム、カリウムを利用する。
【００８８】  塗料７は塗料、シリコン樹脂、接着剤、うるしを利用する。
【００８９】  布、樹脂又は炭クロス５は布（布、不織布、ゴム、樹脂、合成樹脂）、炭クロス（わし炭、竹炭、活性炭を布に固着）を利用する。
【００９０】  微粒子活性炭は微粒子活性炭、カーボンブラック、カーボンナノチューブを利用する。
【００９１】  以下、本発明の制御電極体の好適な態様を、図面を参照して説明する。
図９は、板状の布、樹脂又炭クロス６の表面電気化学ポテンシャル列の異なる種類の起電力レベルを持った電極Ａ１、又電極Ｂ２、電極Ｃ３、又電極Ｄ４、電極Ｅ５等をＵ字形、Ｗ字形に曲げ、離間し固着、電極は平行に配置、電気二重層キャパシタを形成、陰極材と陽極材を平行に配置した制御電極体ａ８の変形図である。
【００９２】  図１０は、板状の布、樹脂又炭クロス６の表面電気化学ポテンシャル列の異なる種類の起電力レベルを持った電極Ａ１、又電極Ｂ２、電極Ｃ３、又電極Ｄ４、電極Ｅ５等をＵ字形、Ｗ字形に曲げ、離間し固着、電極は平行に配置、電気二重層キャパシタを形成、電極は線、ワィヤ−状で、電子を供給する陰極材料であるため、陽極材料より陰極面積を多くして配置した、制御電極体ｂ９の変形図を示す。
【００９３】図１１は、板状の布、樹脂又炭クロス６の表面に電気化学ポテンシャル列の異なる種類の起電力レベルを持った電極Ａ１、又電極Ｂ２、２面側に電極Ｃ３、電極Ｄ４、又金属電極Ｅ５等を離間し固着、電極は平行、積層に配置、電気二重層キャパシタを形成、電極は線、ワィヤ−状で、格子状、網状とし、電子を供給する陰極材料であるため、陽極材料より陰極面積を多くして配置、制御電極体ｃ１０の変形図を示す。
【００９４】図１２は、板状の布、樹脂又炭クロス６の表面に電気化学ポテンシャル列の異なる種類の線状、ワィヤー状の電極Ａ１、又電極Ｂ２、２面側に電極Ｃ３、又電極Ｄ４、電極Ｅ５等を離間し横に並べて、渦巻き状、平行に配置し固着、異なった起電力レベルを持った金属を積層にし、電気二重層キャパシタを形成した、制御電極体ｄ１１の変形図を示す。
【００９５】図１３は、板状の布、樹脂又炭クロス６の表面に電気化学ポテンシャル列の異なる種類の板状の電極Ａ１、電極Ｃ３、又電極Ｄ４、電極Ｂ２等を離間し横に並べて、平行に配置し固着、２面側に電極Ｂ２、電極Ｃ３、電極Ａ１、又電極Ｄ４を平行に配置、異なった起電力レベルを持った金属を積層にし、電気二重層キャパシタを形成した、制御電極体ｅ１２の変形図を示す。
【００９６】図１４は、板状の布、樹脂又炭クロス６の表面に電気化学ポテンシャル列の異なる種類の板状の電極Ａ１、電極Ｂ２、電極Ｃ３、電極Ｄ４、電極Ｅ５等を離間し縦に並べて、平行に配置し固着、２面側に電極Ｃ３、電極Ｂ２、電極Ａ１、電極Ｄ４を平行に配置、異なった起電力レベルを持った金属を積層にし、電気二重層キャパシタを形成した、制御電極体ｆ１３の変形図を示す。
【００９７】図１５は、布、樹脂又炭クロス６の表面に電気化学ポテンシャル列の異なる種類の電極Ａ１、電極Ｂ２、電極Ｃ３、電極Ｄ４、電極Ｅ５を離間し平行に並べ、電極の間にスペーサーの布、樹脂又炭クロス６を挿入、離間し電極板を平行キャパシタとし、電気二重層キャパシタを形成、電解質溶液、太陽光、煙、風、水、水蒸気、湯、海水を通して静電気を発生させる制御電極体ｇ１４の変形図を示す。
【００９８】図１６は、布、樹脂又炭クロス６の表面に網形の電気化学ポテンシャル列の異なる種類の電極Ａ１、又電極Ｂ２の格子状、網状と面積のある１８孔開き電極Ｃ３、又電極Ｄ４を離間し電極板を平行に並べ、電極間にスペーサーの布、樹脂又炭クロス６を挿入し大きい布、樹脂又炭クロス６に固着、電極を平行キャパシタとし、電気二重層キャパシタを形成した、制御電極体ｈ１５の変形図を示す。
【００９９】図１７は、円筒状を３層に重ね３層電極円筒とし円筒間にスペーサーの布、樹脂又炭クロス６を入れ離間し平行に並べ、外周に布、樹脂又炭クロス６を固着、電気化学ポテンシャル列の異なる種類の金属の電極Ｂ２、電極Ａ１、電極Ｃ３、又電極Ｄ４を離間し電極円筒を平行に並べ、電極を平行キャパシタとし、電気二重層キャパシタを形成、湯、風、ガス、空気、圧縮空気、煙、水、海水が通して、静電気を発生する制御電極体ｉ１６の変形図を示す。
【０１００】図１８は、四角形状を３層に重ね、３層電極四角形状とし四角間にスペーサーの布、樹脂又炭クロス６を入れ離間し平行に並べ、外周に布、樹脂又炭クロス６を固着、電気化学ポテンシャル列の異なる種類の金属の電極Ａ１、電極Ｂ２、電極Ｃ３、又電極Ｄ４を離間し電極四角形状を平行に並べ、電極を平行キャパシタとし、電気二重層キャパシタを形成、湯、風、ガス、空気、煙、圧縮空気、水、湯、海水が通過させ静電気が発生する制御電極体ｊ１７の変形図を示す。
【０１０１】図１９は、布、樹脂又炭クロス６の表面に電気化学ポテンシャル列の異なる種類の金属の電極を山形状、Ｕ形状にして接する面積を多くし静電気を多く帯電するため電極Ａ１、電極Ｃ３、又電極Ｄ４、電極Ｂ２を積層に離間し、平行に並べ、スペーサーの布、樹脂又炭クロス６を挿入、電極を平行キャパシタとし、電気二重層キャパシタを形成、煙、風、太陽光、水、海水を通過により静電気が発生、させる制御電極体ｋ１８の変形図を示す。
【０１０２】図２０は、面積を持った異なる金属の四角形の電気化学ポテンシャル列の異なる種類の電極Ａ１、電極Ｂ２、電極Ｃ３、又電極Ｄ４を積層に離間し電極板を平行に並べ、中央部に孔をあけ、電極を平行キャパシタとし、電気二重層キャパシタを形成した、制御電極体Ｌ１９の変形図を示す。
【０１０３】図２１は、図２０の３積層電極の右側面図である。
【０１０４】図２２は、面積を持った異なる金属の六角形の電気化学ポテンシャル列の異なる種類の金属の電極Ａ１、電極Ｂ２、又電極Ｃ３、電極Ｄ４を積層に離間し電極板を平行に並べ、中央部に孔をあけ、電極を平行キャパシタとし、電気二重層キャパシタを形成した、制御電極体ｍ２０の変形図を示す。
【０１０５】図２３は、図２２の３積層電極の右側面図である。
【０１０６】図２４は、布、樹脂又炭クロス６の表面に電気化学ポテンシャル列の異なる種類の微粒子電極Ａ３１、微粒子電極Ｂ３３又微粒子電極Ｃ３４を固着、さらに微粒子電極の両面を塗料７で覆い、又は微粒子電極Ａ３１、微粒子電極Ｃ３３、又微粒子電極Ｂ３２、微粒子電極Ｄ３４、微粒子電極Ｅ３５等を、積層又は平行に並べて塗装、微粒子電極を平行キャパシタとし、電気二重層キャパシタを形成、電解質溶液、海水、水、湯、空気、煙に浸漬すると、静電気を発生する制御電極体ｎ２１の変形図を示す。
【０１０７】図２５は、布、樹脂又炭クロス６の表面に電気化学ポテンシャル列の異なる種類の微粒子電極体３１、微粒子電極Ｄ３３を、積層又は平行に固着、両面を塗料７で覆い、更に微粒子電極Ｃ３２を固着、表面を塗装で覆い、微粒子電極Ａ３１、微粒子電極Ｃ３３、微粒子電極Ｄ３４、微粒子電極Ｅ３５を平行キャパシタとし、電気二重層キャパシタを形成、電解溶液、海水、水、湯、空気に浸漬すると静電気を発生する制御電極体ｎｏ２２の変形図を示す。
【符号の説明】
【０１０８】  １  電極Ａ（金、白金、バナジュウム、ロジウム下地めっき銅、銀／金合金、銀、炭、活性炭）
２  電極Ｂ（ニッケルめっき鋼、銀半田、銅合金、銅、高クロムステンレス鋼、１２％クロムステンレス鋼）
３  電極Ｃ（ニッケル下地クロムめっき鋼、クロムめっき鋼、軟質半田、鉛、ジュラルミン、真鍮、錫）
４  電極Ｄ（鉄、軟鉄または鋼、クロム、亜鉛、亜鉛合金、８０錫／２０錫めっき鋼、亜鉛めっき鉄／鋼（トタン）、カドミウムめっき鋼、アルミニウム／マンガン合金、アルミニウム）
５  電極Ｅ（酸化チタン、硫黄、マグネシウム、マグネシウム合金、ナトリウム、カリウム）
６  布、樹脂、炭クロス
７  塗料（塗料、シリコン樹脂、接着剤、うるし）
８  制御電極体ａ
９  制御電極体ｂ
１０  制御電極体ｃ
１１  制御電極体ｄ
１２  制御電極体ｅ
１３  制御電極体ｆ
１４  制御電極体ｇ
１５  制御電極体ｈ
１６  制御電極体ｉ
１７  制御電極体ｊ
１８  制御電極体ｋ
１９  制御電極体Ｌ
２０  制御電極体ｍ
２１  微粒子制御電極体ｎ
２２  微粒子制御電極体ｏ
２３  電解質溶液（電解質溶液、水、湯、海水、氷の浮かぶ海水、凍結の海水）
３１  微粒子電極Ａ
（金、白金、バナジウム、ロジウム下地めっき銅、銀／金合金、銀、炭、活性炭）
３２  微粒子電極Ｂ
（ニッケルめっき鋼、銀半田、銅合金、銅、高クロムステンレス鋼、１２％クロムステンレス鋼）
３３  微粒子電極Ｃ
（ニッケル下地クロムめっき鋼、クロムめっき鋼、軟質半田、鉛、ジュラルミン、真鍮、錫）
３４  微粒子電極Ｄ
（鉄、軟鉄または鋼、クロム、亜鉛、亜鉛合金、８０錫／２０錫めっき鋼、亜鉛めっき鉄／鋼（トタン）、カドミウムめっき鋼、アルミニウム／マンガン合金、アルミニウム）
３５  微粒子電極Ｅ
（酸化チタン、硫黄、マグネシウム、マグネシウム合金、ナトリウム、カリウム）
【図１】
0005557804.tif 000026
【図２】
0005557804.tif 000027
【図３】
0005557804.tif 000028
【図４】
0005557804.tif 000029
【図５】
0005557804.tif 000030
【図６】
0005557804.tif 000031
【図７】
0005557804.tif 000032
【図８】
0005557804.tif 000033
【図９】
0005557804.tif 000034
【図１０】
0005557804.tif 000035
【図１１】
0005557804.tif 000036
【図１２】
0005557804.tif 000037
【図１３】
0005557804.tif 000038
【図１４】
0005557804.tif 000039
【図１５】
0005557804.tif 000040
【図１６】
0005557804.tif 000041
【図１７】
0005557804.tif 000042
【図１８】
0005557804.tif 000043
【図１９】
0005557804.tif 000044
【図２０】
0005557804.tif 000045
【図２１】
0005557804.tif 000046
【図２２】
0005557804.tif 000047
【図２３】
0005557804.tif 000048
【図２４】
0005557804.tif 000049
【図２５】
0005557804.tif 000050
【図２６】
0005557804.tif 000051
【図２７】
0005557804.tif 000052